(57)【特許請求の範囲】
【請求項１】
本質的にエチレンおよびテトラフルオロエチレンの共重合体（ＥＴＦＥ）並びに雲母から成る粉末の形態にある組成物であって、雲母がＥＴＦＥおよび雲母を基にして３〜２５重量％の量で存在する組成物。
【請求項２】
組成物がさらに安定剤も含んでいる請求項１記載の組成物。
【請求項３】
雲母の割合が７．５〜１５重量％である請求項１記載の組成物。
【発明の詳細な説明】
ここで開示され且つ特許が請求されている主題は１９９５年８月７日にアンネ・ブーグマン（Anne Buegman）の名義でそして「耐透過性ＥＴＦＥ組成物およびコーテイング」の名称で出願された暫定特許出願番号６０／００２，０４６の利益を主張するものであり、その出願の開示内容は引用することにより本発明の内容となる。
発明の分野
本発明は基質への水の透過を遅らすために基質上でコーテイングまたは表面保護ラミネートとして使用できるエチレン−テトラフルオロエチレン共重合体（ＥＴＦＥ）の組成物に関する。
発明の背景
ＥＴＦＥ共重合体は当技術で既知である。ウキハシ(Ukihashi)他の米国特許第４，１２３，６０２号（１９７８）は例えば１％のペルフルオロブチルエチレンの如き改質剤を使用する約４０〜６０モル％の各共単量体を有する該重合体を開示している。そのような改質剤および他の助剤は当技術で一般的でありそして共重合体の一部であると考えられる。
サハラ(Sahara)他の日本公開特許出願４−２２９２４６（1992）では雲母を含む種々の充填剤を有することができるＥＴＦＥを含む種々のフルオロ重合体のフィルムが金属基質を積層するために使用されている。この公開特許出願では透過性の最小限化もしくはＥＴＦＥ中での雲母の使用、またはどの程度の割合が必要となるかは焦点でない。
きらきら輝く光学効果を生ずるための酸化物でコーテイングされた雲母はリントン(Linton)の米国特許第３，０８７，８２９号（１９６３）の主題である。
ヴァッシリュー(Vassiliou)の米国特許第４，３５３，９５０号（１９８２）中のように雲母は汚れの生成を最小限にするための調理用品用のフルオロ重合体コーテイングの中で使用される。
これまでに確定された特許および特許刊行物の開示内容は引用することにより本発明の内容となる。
発明の要旨
本発明は例えば雲母の如き添加材を与えることにより従来のＥＴＦＥを含有するコーテイングに伴う透過性および腐食問題を解決する。本質的にＥＴＦＥおよび雲母を含んでなるかまたはそれらから成る混合物は粉末状で効果的に使用することができる。耐透過性および耐腐食性コーテイングを提供するためにＥＴＦＥおよび雲母の粉末を基質に適用することができる。
本発明は、本質的に少なくとも１種のフルオロ重合体、例えばエチレンおよびテトラフルオロエチレンの共重合体（ＥＴＦＥ）並びに少なくとも１種の添加剤、例えばコーテイングされていないかまたは酸化物でコーテイングされた雲母を含んでなるかまたはそれらから成る物体の耐透過性組成物であって、ＥＴＦＥが共重合体を基にして約４０〜約６０モル％のエチレンおよび約６０〜約４０モル％のテトラフルオロエチレンの共重合体であり、そして添加剤がＥＴＦＥおよび雲母を基にして約３〜約２５重量％の量で、例えば一般的には約７．５〜約１５重量％の雲母で、存在する組成物を提供する。
一面では、本発明は適当な基質上に積層することができるコーテイング組成物、方法およびコーテイングを提供する。
他の面では、本発明は１つもしくはそれ以上のプライマーコーテイングまたは層により基質に接着できる乾燥粉末コーテイングに関する。この乾燥粉末を加熱して実質的に連続するコーテイングまたは層を基質、例えばプライマーでコーテイングされた基質、を製造することができる。
詳細な記述
適当なフルオロ重合体を本発明に関連して使用することができるが、ＥＴＦＥを基にしたフルオロ重合体そして典型的にはコーテイング中の約１０重量％の雲母が最大の耐水透過性を与えることが見いだされた。フルオロ重合体を含有する組成物を基質に適用するためにはいずれかの適当な方法、例えばＥＴＦＥおよび雲母を含んでなる粉末混合物を適用するための静電−噴霧法、を使用することができる。噴霧法の条件によるが、組成物の雲母の一部が損失されることがありうるが、一般的な工程条件下では生成したコーテイングはコーテイングされた基質上のコーテイング中に少なくとも約４〜５重量％の雲母を含有する。
本発明のコーテイングはその下にある基質の耐腐食性および透過耐性、例えば耐水蒸気透過性、を改良するために事実上無制限の多くの環境で使用することができる。そのような基質の例にはとりわけ成型品、管、化学容器および反応器が含まれる。例えば、化学容器もしくは装置容器の内部を回転ライニングによりコーテイングするため、またはフィルム積層によりコーテイングするためには、最小限５％の雲母で十分である。それより多い雲母は一般的にあまり良くないが、例えば２５％以上のようなある水準を越えると、過剰の雲母はコーテイングの機械的一体性および性質を劣化させることがありうる。一般的には、約１〜２ミクロンの小板厚さおよび約１０〜１３０ミクロンの平均直径を有する雲母が使用される。所望するなら、１種もしくはそれ以上の耐水性または腐食耐性添加剤を雲母と共に使用することもできる。例えばコーテイング組成物またはコーテイングされた基質の性質を変化させるもののようなさらに別の添加剤を使用してもよい。例えば、シリカの如き種々の流動剤をＥＴＦＥ／雲母配合物に加えて適用の容易さを改良してもよい。
本発明に従う本質的にＥＴＦＥ中の雲母から成るコーテイングの使用は水の透過をＡＳＤＴＭ法Ｃ８６８を使用する標準アトラスセル試験で、雲母なしでの２日間から約１０％の雲母を用いた２週間以上までに、大きく遅らせる。
これまでの記述は本質的にＥＴＦＥおよび雲母から成るコーテイングに焦点を当ててきたが、当技術の専門家は１種もしくはそれ以上のフルオロ重合体をＥＴＦＥの代わりにそしてそれと共に使用できることを理解するであろう。しかしながら、最良の結果のためには、組成物はＥＴＦＥを主要フルオロ重合体として含有するであろう。適するＥＴＦＥは市販されておりそして典型的には約５０ミクロンより小さい平均粒子寸法を有する。
本発明は複合または積層構造を得るために複数のフィルム、コーテイングまたは層を含んでいてもよい種々の基質上でコーテイングとして使用することができる。例えば、１つもしくはそれ以上のプライマーコーテイングまたは層を基質およびＥＴＦＥ／雲母組成物の間に置くことができる。いずれかの適当なプライマーでも使用することができるが、特に有用なプライマーの例にはとりわけＥＴＦＥと接着促進性重合体、例えばアミド−イミド重合体、ポリフェニレンスルフィド（ＰＰＳ）、それらの混合物、との混合物が包含される。１つもしくはそれ以上のプライマーコーテイングはいずれかの適当な一般的方法を使用することにより製造および適用することができる。プライマーが使用される時には、ＥＴＦＥ／雲母組成物はいわゆるトップコートになる。すなわち、ＥＴＦＥ／雲母組成物が腐食性または透過性の種を含有する環境に呈され、それによりその下にある基質を保護する。
トップコート組成物はいずれかの適当な方法を使用することにより得られる。１つのそのような方法は約９０重量％のデュポン・カンパニー(DuPont Company)により市販されているテフゼル(TEFZEL)RＥＴＦＥ（製品コード５３２−６０１８）および約１０％の小板状のドイツのメルク(Merck)からの酸化物でコーテイングされた雲母添加剤であるイリオジン(Iriodine)Rを使用することによるＥＴＦＥおよび雲母の乾燥配合を含んでなる。
いずれの適当な基質でもコーテイングすることができるが、適する基質の例にはとりわけ鋼、高炭素鋼、アルミニウムが包含される。コーテイングされた基質中で望まれる特性によるが、とりわけ顔料、流動剤、安定剤の群からの少なくとも１員をＥＴＦＥ／雲母またはプライマーコーテイングに加えることができる。適当な安定剤の一例はヨウ化銅、例えばヨウ化第一銅（ＣｕＩ）、を含んでなる。
表面特性または基質特徴はコーテイングの最終的性能にとって重要なパラメーターではないが、例えばとりわけグリットブラスチング、エッチングの如き一般的な手段による表面の粗面化が基質に対するコーテイングの接着を促進することができる。所望するなら、プライマーコーテイングまたは層をこのコーテイングと基質の間に置くことができる。プライマーはコーテイングの耐透過性にとって重要な役割は演じないが、プライマーは基質に対するコーテイングの接着を促進しそれによりコーテイングの使用寿命を改良することができる。１種の適するプライマーはデュポン・カンパニー(DuPont Company)により製品コード６９９−１２３として市販されている。市販の材料から得られる適当なプライマー組成物の例が表Ｉに（重量％で）示されている。
0003699728.tif 000002
下記の実施例は説明するために示されており、添付されている請求の範囲に定義されている本発明の範囲を限定するものではない。下記の実施例において、部数、百分率および割合は断らない限り重量による。
実施例
炭素鋼を含んでなる基質を一般的なグリットブラスチング法により約１０〜約１５μｍの表面粗面度（Ｒａ）を得るのに十分な条件下で粗面化した。以下の表Ｉに記載されているプライマーを一般的な方法を使用することにより粗面化された基質に、約１０〜約１５ミクロンの乾燥フィルム厚さ（ＤＦＴ）が得られるまで、適用した。ＥＴＦＥを２５０ミクロンフィルターの中に通した。本質的に予備配合されたＥＴＦＥ／雲母から成る第一耐腐食性コーテイングが製造された。予備配合されたＥＴＦＥ／雲母混合物を炭素鋼基質に周囲温度において、約１０ｋｖ〜約３０ｋｖの噴霧電圧で作動されているスイスのゲマ・カンパニー(Gema Company)製のフラットジェットノズル乾燥粉末噴霧銃（一般的にはコロナ環付きの製品コードＧＥＭＡ  ＰＧ１またはＰＧＣ１）を用いてコーテイングした。第一コーテイングに相対的に滑らかな流を適用しそしてコーテイングを空気乾燥した。熱電対をコーテイングされた基質に連結し、それを次に炉の中で約３１０℃の最高炉温度で加熱した。加熱中に、基質の温度を熱電対で測定した。基質を約２９５〜約３００℃の温度に約２０分間加熱した。基質を炉から除去しそして熱いままいわゆる熱フロッキング法を使用してコーテイングした。この加熱段階によりコーテイング内のＥＴＦＥの粒子が融合し、それにより実質的に連続しているコーテイングを基質上に生成した。熱電対温度が約２６０℃（ＥＴＦＥの溶融温度）より下に低下した時に、ＥＴＦＥ／雲母組成物の適用を停止した。コーテイングされた基質を次に、その後のコーテイングを適用する前に、２９５−３００℃で２０分間ベーキングした。
基質をＥＴＦＥ／雲母組成物で繰り返しコーテイングした。最良の結果のためそして全てのＥＴＦＥ粉末−雲母コーテイングの滑らかな気泡のないコーテイングを得るためには、ＥＴＦＥ／雲母組成物を１つのコート当たり約１００〜約１５０ミクロンのＤＦＴで適用した。そのようなコートは肉眼で見て光沢があり且つ滑らかであり、そして実質的にコーテイング厚さ全体にわたり気泡はなかった。コーテイングのＤＴＦは広範囲の用途に対して合わせることができる。相対的に高いＤＦＴを得るためには、ＥＴＦＥ／雲母コーテイングを上記の通りに所望する全ＤＦＴ、典型的には厚さが５００〜２，５００ミクロンの範囲、になるまで連続的に適用すべきである。一般的には、最後のすなわち最終コーテイング（トップコートとしても知られる）を約３０〜４５分間の期間にわたり約２９５〜３００℃の温度で加熱する。
上記のコーテイングされた基質の耐水蒸気性を一般的なアトラスセルの中で試験した。コーテイングされた基質を、コーテイングが膨れ欠陥を示すまで、純粋な脱イオン水および／または低濃度の酸である塩酸から成る溶液媒体、特に脱イオン水中の０．０５Ｍ  ＨＣｌ、の液体−気体界面に沸騰温度で呈した。水がコーテイング中を透過しそして基質と接触する時に、膨れが生じうる。試験は４００−５００ミクロンのＤＦＴを使用して行われた。これらの条件下で、耐膨れ性は両方の液体に関して４週間以上であった。他の実験も行い、そしてそれらはコーテイングが１５０ミクロンの最小ＤＦＴで適用される場合には同じ耐水蒸気性が得られることを示した。これらの結果は成型および化学加工産業装置にとっても役に立つ。雲母を添加しないシステムは非常に劣悪な耐水蒸気性を示す。
下記の表２は膨れ生成時間を重量％の雲母およびＤＦＴの関数として示す。
0003699728.tif 000003
表２は、例えば３日間の露呈後に雲母の膨れが起きないように雲母の存在が改良された耐水蒸気透過性を与えることを示す。表２はまた、プライマーを含んでなる第一層およびＥＴＦＥ／雲母の第二層でコーテイングされた基質が望ましい耐水蒸気性を達成することも示す。ＥＴＦＥ／雲母コーテイングは種々の環境に合わせることができるが、最良の結果のためにはコーテイングは１５０ミクロンの最小ＤＦＴで適用される。